СЫРЬЕ ДЛЯ ПОЛУЧЕНИЯ БАЗАЛЬТОВЫХ ВОЛОКОН

1. Сырьевая шихта для плавления для получения непрерывных минеральных волокон, отличающаяся тем, что она содержит от 30% до 70% базальта и/или диабаза, от 8% до 40% кварцевого компонента, в частности, кварцевого песка, и от 5% до 30% шлака, в частности, доменного шлака.
2. Сырьевая шихта по п. 1, отличающаяся тем, что в ней содержится от 45% до 55% базальта и/или диабаза, от 19% до 34% кварцевого компонента, в частности, кварцевого песка, и от 7% до 13% шлака, в частности, доменного шлака.
3. Сырьевая шихта по одному из пп. 1 или 2, отличающаяся тем, что она содержит от 2% до 20% глины, в частности, глинистых минералов и примесей, в частности, от 5% до 12%.
4. Сырьевая шихта по п. 1 или 2, отличающаяся тем, что соединения бора, в частности борная кислота и/или ее производные, в частности соли, содержатся в диапазоне с нижней границей 1%, в частности 3%, и верхней границей 10%, предпочтительно 5%.
5. Сырьевая шихта по п. 1 или 2, отличающаяся тем, что соединения железа содержатся в диапазоне с нижней границей 0,1%, в частности, 0,5%, и верхней границей 10%, предпочтительно 1%.
6. Сырьевая шихта по п. 1 или 2, отличающаяся тем, что оксид кальция содержится в диапазоне с нижней границей 1%, в частности 2%, и верхней границей 10%, предпочтительно 4%.
7. Сырьевая шихта по п. 1 или 2, отличающаяся тем, что соединения фтора, в частности плавиковый шпат, содержатся в диапазоне с нижней границей 1%, в частности 2%, и верхней границей 10%, предпочтительно 3%.
8. Сырьевая шихта по п. 1 или 2, отличающаяся тем, что в ней содержатся минералы и сырье, выбранные из группы, содержащей соединения металлов, как соединения марганца, титана, меди, кобальта, щелочные соединения, как соединения натрия, калия, щелочноземельные соединения, как соединения магния или бария.
9. Сырьевая шихта по п. 1 или 2, отличающаяся тем, что сырье находится в виде, по меньшей мере частично, молотого материала и/или формованных тел, которые образованы из частиц, в частности молотого материала, базальта и/или диабаза, по меньшей мере одного кварцевого компонента, в частности кварцевого песка, и шлака, в частности доменного шлака.
10. Сырьевая шихта по п. 9, отличающаяся тем, что формовки имеют размер с верней границей 100 мм.
11. Способ получения непрерывных минеральных волокон из расплава, отличающийся тем, что расплав образован из сырья, содержащего от 30% до 70% базальта и/или диабаза, от 8% до 40% кварцевого компонента, в частности кварцевого песка, и от 5% до 30% шлака, в частности доменного шлака.
12. Способ по п. 11, отличающийся тем, что в расплав добавляют по меньшей мере одно из дополнительных веществ согласно одному из пп. 2-8.
13. Способ по п. 11 или 12, отличающийся тем, что сырьевая шихта применяется для получения расплава в виде, по меньшей мере частично, формованных тел, которые образованы из частиц, в частности молотого материала, базальта и/или диабаза и по меньшей мере одного кварцевого компонента, в частности кварцевого песка, и шлака, в частности доменного шлака.
14. Применение сырьевой шихты по одному из пп. 1-10 для получения минеральных волокон в качестве неметаллического упрочнения или армирования.